(57)【要約】【課題】紫外線吸収剤のブリードアウトが抑制されることにより、紫外線の透過を抑制することができ、且つ、ヒートシール性に優れた熱収縮包装用多層フィルムを提供する。【解決手段】Ａ層、Ｂ層、及びＣ層がこの順に積層された熱収縮包装用多層フィルムであって、  前記Ａ層及びＣ層は、ポリエチレン系樹脂を含み、  前記Ｂ層は、ポリエチレン系樹脂を含み、且つ、前記ポリエチレン系樹脂１００質量部に対して、紫外線吸収剤を０．１〜８質量部含有し、  前記Ｂ層の平均密度は、前記Ａ層及びＣ層のいずれの平均密度よりも、０．０１５ｇ／ｃｍ３以上低い、ことを特徴とする熱収縮包装用多層フィルム。【選択図】なし【特許請求の範囲】
【請求項１】
Ａ層、Ｂ層、及びＣ層がこの順に積層された熱収縮包装用多層フィルムであって、
前記Ａ層及びＣ層は、ポリエチレン系樹脂を含み、
前記Ｂ層は、ポリエチレン系樹脂を含み、且つ、前記ポリエチレン系樹脂１００質量部に対して、紫外線吸収剤を０．１〜８質量部含有し、
前記Ｂ層の平均密度は、前記Ａ層及びＣ層のいずれの平均密度よりも、０．０１５ｇ／ｃｍ３以上低い、
ことを特徴とする熱収縮包装用多層フィルム。
【請求項２】
前記紫外線吸収剤が、トリアジン系紫外線吸収剤である、請求項１に記載の熱収縮包装用多層フィルム。
【発明の詳細な説明】
【技術分野】
【０００１】
本発明は、熱収縮包装用多層フィルムに関する。
【背景技術】
【０００２】
従来、飲料缶、食品、工業材料、建築部材、床材等を包装する際に、段ボールが用いられている。これらの飲料缶等を段ボールにより包装すると重量が増加するため、近年では、軽量化を図るために熱収縮包装用フィルムが用いられている。
【０００３】
上述の熱収縮包装用フィルムは、被包装物を紫外線等の光から保護するため、着色して用いられたり、紫外線吸収剤を添加して用いられたりしている（例えば、特許文献１及び２参照）。
【先行技術文献】
【特許文献】
【０００４】
【特許文献１】特開２０１１−５１１２４号公報
【特許文献２】特開２００７−６９４８７号公報
【特許文献３】特許第２９６８０１６号公報
【発明の概要】
【発明が解決しようとする課題】
【０００５】
しかしながら、上述の包装用フィルムを着色する方法では、着色によるフィルムの全光線透過率が低下し、包装された状態での商品の意匠性が低下するので、包装用フィルムは透明であることが要求される。また、上述の紫外線吸収剤を添加する方法では、熱収縮包装用フィルムとして使用する場合には、紫外線吸収剤が包装用フィルム表面にブリードアウトし、被包装物を包装する際のヒートシール性が低下するという問題がある。
【０００６】
よって、紫外線吸収剤のブリードアウトが抑制され、紫外線の透過を抑制することができ、且つ、ヒートシール性に優れた包装用フィルムの開発が望まれている。
【０００７】
本発明は、上記の問題に鑑みてなされたものであり、紫外線吸収剤のブリードアウトが抑制されることにより、紫外線の透過を抑制することができ、且つ、ヒートシール性に優れた熱収縮包装用多層フィルムを提供することを目的とする。
【課題を解決するための手段】
【０００８】
本発明者等は、上記目的を達成すべく鋭意研究を重ねた結果、Ａ層、Ｂ層、及びＣ層がこの順に積層された熱収縮包装用多層フィルムにおいて、上記Ａ層及びＣ層がポリエチレン系樹脂を含み、上記Ｂ層がポリエチレン系樹脂を含み、且つ、上記ポリエチレン系樹脂１００質量部に対して、紫外線吸収剤を０．１〜８質量部含有し、更に、上記Ｂ層の平均密度を、上記Ａ層及びＣ層のいずれの平均密度よりも、０．０１５ｇ／ｃｍ３以上低い構成とすることで、上記目的を達成できることを見出し、本発明を完成するに至った。
【０００９】
即ち、本発明は、下記の熱収縮包装用多層フィルムに関する。
１．Ａ層、Ｂ層、及びＣ層がこの順に積層された熱収縮包装用多層フィルムであって、
前記Ａ層及びＣ層は、ポリエチレン系樹脂を含み、
前記Ｂ層は、ポリエチレン系樹脂を含み、且つ、前記ポリエチレン系樹脂１００質量部に対して、紫外線吸収剤を０．１〜８質量部含有し、
前記Ｂ層の平均密度は、前記Ａ層及びＣ層のいずれの平均密度よりも、０．０１５ｇ／ｃｍ３以上低い、
ことを特徴とする熱収縮包装用多層フィルム。
２．前記紫外線吸収剤が、トリアジン系紫外線吸収剤である、上記項１に記載の熱収縮包装用多層フィルム。
【００１０】
本発明の熱収縮包装用多層フィルム（以下、単に「多層フィルム」とも表記することがある。）は、紫外線吸収剤を含むＢ層の両面に、当該Ｂ層を挟むようにしてＡ層及びＣ層が積層されている。また、紫外線吸収剤を含むＢ層の平均密度は、Ａ層及びＣ層のいずれの平均密度よりも０．０１５ｇ／ｃｍ３以上低くなっている。このため、Ｂ層に含まれる紫外線吸収剤は、より平均密度が高いＡ層及びＣ層に移行し難くなっており、多層フィルム表面へのブリードアウトが抑制される。これにより、本発明の熱収縮包装用多層フィルムを用いて被包装物を包装した場合、多層フィルムの紫外線の透過が抑制され、被包装物を紫外線から保護することができる。また、多層フィルム表面への紫外線吸収剤のブリードアウトが抑制されることにより、紫外線吸収剤が多層フィルム表面に存在することによるヒートシール性の低下が抑制され、ヒートシール性に優れた包装用フィルムとなる。
【００１１】
以下、本発明の熱収縮包装用多層フィルムについて詳細に説明する。
【００１２】
本発明の熱収縮性包装用多層フィルムは、Ａ層、Ｂ層、及びＣ層がこの順に積層されており、上記Ａ層及びＣ層は、ポリエチレン系樹脂を含み、上記Ｂ層は、ポリエチレン系樹脂を含み、且つ、上記ポリエチレン系樹脂１００質量部に対して、紫外線吸収剤を０．１〜８質量部含有し、上記Ｂ層の平均密度は、上記Ａ層及びＣ層のいずれの平均密度よりも、０．０１５ｇ／ｃｍ３以上低い熱収縮包装用多層フィルムである。
【００１３】
（Ｂ層）
Ｂ層は、ポリエチレン系樹脂を含む層である、ポリエチレン系樹脂層としては、形成された多層フィルムが熱により収縮し、熱収縮包装用フィルムとして機能することができれば特に限定されず、例えば、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、エチレン−α−オレフィン共重合体等が挙げられる。これらのポリエチレン系樹脂は、単独で用いてもよいし、２種以上を併用してもよい。
【００１４】
上記直鎖状低密度ポリエチレンは、Ｚｉｅｇｌｅｒ触媒や、メタロセン触媒などのシングルサイト系触媒を用いて、エチレンとα−オレフィンとを共重合することにより得ることができ、α−オレフィンの種類や量を調整することによって密度範囲を制御することができる。上記α−オレフィンとしては、プロピレン、１−ブテン、１−ペンテン、１−ヘキセン、４−メチル−１−ペンテン、１−ヘプテン、１−オクテン等が挙げられる。α−オレフィンは、単独で用いてもよいし、二種以上を併用して用いてもよい。
【００１５】
Ｂ層の平均密度は、Ａ層及びＣ層のいずれの平均密度よりも０．０１５ｇ／ｃｍ３以上低い。０．０２０ｇ／ｃｍ３以上低いことが好ましい。Ｂ層の平均密度を上述のように設定することで、紫外線吸収剤の多層フィルム表面へのブリードを抑制することができる。
【００１６】
Ｂ層の平均密度は、Ａ層及びＣ層のいずれの平均密度よりも０．０１５ｇ／ｃｍ３以上低ければ特に限定されないが、０．８７０〜０．９３０ｇ／ｃｍ３が好ましく、０．８８０〜０．９３０ｇ／ｃｍ３がより好ましい。上記平均密度は、ＪＩＳ  Ｋ７１１２に準拠した測定方法により測定することができる。
【００１７】
Ｂ層の平均密度を上記範囲に調整する方法としては特に限定されないが、例えば、Ｂ層に含まれるポリエチレン系樹脂を、平均密度が０．９１０〜０．９３０ｇ／ｃｍ３のポリエチレン系樹脂と、平均密度が０．８７０〜０．９１０ｇ／ｃｍ３のポリエチレン系樹脂とを混合することにより調製し、これらの樹脂の配合割合を適宜設定することにより調整する方法が挙げられる。
【００１８】
上記エチレン系樹脂は、メルトフローレート（ＭＦＲ）が、０．３〜５ｇ／１０分であることが好ましく、０．２〜３ｇ／１０分であることがより好ましい。エチレン系樹脂のＭＦＲが小さ過ぎると、Ｂ層の成膜性が低下するおそれがある。また、エチレン系樹脂のＭＦＲが大き過ぎると、Ｂ層の機械的強度が低下するおそれがある。
【００１９】
上記エチレン系樹脂のＭＦＲは、ＪＩＳ  Ｋ７２１０に準拠した測定方法により、温度１９０℃、荷重２１．１８Ｎの条件下で測定されるメルトマスフローレイトの値である。
【００２０】
Ｂ層は、紫外線吸収剤（ＵＶＡ）を含有する。紫外線吸収剤としては特に限定されず、有機系の紫外線吸収剤等の従来公知のものを用いることができる。有機系の紫外線吸収剤としては、例えば、トリアリールトリアジン系紫外線吸収剤等のトリアジン系紫外線吸収剤；２，２’−ジヒドロキシ−４−メトキシベンゾフェノン、２−ヒドロキシ−４−ｎ−オクトキシベンゾフェノン等のベンゾフェノン系紫外線吸収剤；Ｐ−ｔ−ブチルフェニルサリシレート等のサリシレート系紫外線吸収剤；２，４−ジ−ｔ−ブチルフェニル−３，５−ジ−ｔ−ブチル−４−ヒドロキシベンゾエート等のベンゾエート系紫外線吸収剤；２−（２’−ヒドロキシ−３’、５’−ジ−ｔ−アミル−フェニル）ベンゾトリアゾール等のベンゾトリアゾール系紫外線吸収剤；２，５−ビス−［５’−ｔ−ブチルベンゾキサゾリル−（２）］−チオフェン等のチオフェン系紫外線吸収剤等が挙げられる。中でも、トリアジン系紫外線吸収剤が好ましい。トリアジン系紫外線吸収剤は単独で用いてもよいし、２種類以上を混合して用いてもよい。また、トリアジン系紫外線吸収剤と、それ以外の紫外線吸収剤とを併用して用いてもよい。
【００２１】
Ｂ層中の紫外線吸収剤の含有量は、上記ポリエチレン系樹脂１００質量部に対して、０．１〜８質量部である。紫外線吸収剤の含有量が１質量部未満であると、紫外線の透過を十分に抑制できず、８質量部を超えると、紫外線吸収剤がブリードアウトし易くなる。紫外線吸収剤の含有量は、１．０〜５．０質量部であることが好ましい。
【００２２】
Ｂ層には、本発明の効果を損なわない範囲内であれば、光安定剤、酸化防止剤、滑剤、顔料などの他の添加剤が添加されていてもよい。
【００２３】
Ｂ層は、単層から構成されていてもよいし、複数の層から構成されていてもよい。Ｂ層が複数の層から構成される場合、例えば、Ｂ層を２層とし、Ａ層、Ｂ層及びＣ層の合計で、本発明の熱収縮包装用多層フィルムを５層とする層構成が挙げられる。
【００２４】
（Ａ層及びＣ層）
Ａ層及びＣ層は、上記Ｂ層の両面に、Ｂ層を挟むようにして積層される層である。
【００２５】
Ａ層及びＣ層は、ポリエチレン系樹脂を含む。Ａ層及びＣ層に含まれるポリエチレン系樹脂の種類としては、上記Ｂ層に含まれるポリエチレン系樹脂と同一のものを用いることができる。
【００２６】
Ａ層及びＣ層のそれぞれの平均密度は、上記Ｂ層の平均密度よりも０．０１５ｇ／ｃｍ３以上高い。０．０２０ｇ／ｃｍ３以上高いことが好ましく、０．０２５ｇ／ｃｍ３以上高いことがより好ましい。Ａ層及びＣ層のそれぞれの平均密度を上述のように設定することで、紫外線吸収剤の多層フィルム表面へのブリードアウトを抑制することができる。また、Ａ層及びＣ層のそれぞれの平均密度と、Ｂ層の平均密度との差の上限は、特に限定されないが、０．０５０ｇ／ｃｍ３程度が好ましく、０．０４０ｇ／ｃｍ３程度がより好ましい。
【００２７】
Ａ層及びＣ層の平均密度は、それぞれ、Ｂ層の平均密度よりも０．０１５ｇ／ｃｍ３以上高ければ特に限定されないが、０．９１０〜０．９６０ｇ／ｃｍ３が好ましく、０．９２０〜０．９５０ｇ／ｃｍ３がより好ましい。
【００２８】
上記平均密度は、ＪＩＳ  Ｋ７１１２に準拠した測定方法により測定することができる。
【００２９】
Ａ層及びＣ層の平均密度を上記範囲に調整する方法としては特に限定されないが、例えば、Ａ層及びＣ層に含まれるポリエチレン系樹脂を、０．９４０〜０．９６０の高密度ポリエチレン系樹脂と、０．９１０〜０．９３０の低密度ポリエチレン系樹脂とを混合することにより調製し、高密度ポリエチエチレン系樹脂と、低密度ポリエチレン系樹脂との配合割合を適宜設定することにより調整する方法が挙げられる。
【００３０】
Ａ層及びＣ層は、紫外線吸収剤を含んでいてもよい。Ａ層及びＣ層に含まれる紫外線吸収剤の種類等は、上記Ｂ層に用いられる紫外線吸収剤と同一である。多層フィルム表面への紫外線吸収剤のブリードアウトを抑制できる点で、Ａ層及びＣ層は、紫外線吸収剤を含まないことが好ましい。
【００３１】
Ａ層及びＣ層には、本発明の効果を損なわない範囲内であれば、光安定剤、酸化防止剤、滑剤、顔料などの他の添加剤が添加されていてもよい。
【００３２】
本発明の熱収縮包装用多層フィルムの全層の厚みの合計は、１５〜２００μｍが好ましく、３０〜１００μｍがより好ましい。多層フィルムの厚みが薄過ぎると、紫外線の透過が十分に抑制できないおそれがあり、多層フィルムの機械強度が低下するおそれがある。多層フィルムの厚みが厚過ぎると、多層フィルムの成膜が困難となるおそれがあり、また、ヒートシールがし難くなるおそれがある。
【００３３】
本発明の熱収縮用多層フィルムを構成する各層の厚み比は、Ａ：Ｂ：Ｃ＝１：１：１〜１：６：１であることが好ましく、１：１：１〜１：４：１がより好ましい。Ａ層及びＣ層が薄過ぎると、紫外線吸収剤がブリードアウトし易くなって、多層フィルムの透明性及びヒートシール性が低下するおそれがある。また、Ａ層及びＣ層が厚過ぎると、多層フィルムのヒートシール性が低下するおそれがある。
ある。
【００３４】
（製造方法）
本発明の熱収縮包装用多層フィルムを製造する製造方法としては特に限定されず、多層インフレーション法等の従来公知の方法が挙げられる。上記多層インフレーション法としては、例えば、各層を構成する樹脂等の成分を押出機内で溶融混練することにより溶融状態の樹脂組成物を調製し、押出機から当該樹脂組成物を円形のダイスに供給し、円形のダイスから樹脂組成物を共押出しして、円筒状のフィルムを製膜すると共に、当該円形のダイスの中心部から圧縮空気を供給し、上記製膜された円筒状のフィルムを周方向に延伸することによって多層フィルムを製造する方法が挙げられる。本発明の多層フィルムを製造する製造方法としては、当該インフレーション法が好適である。
【発明の効果】
【００３５】
本発明の熱収縮包装用多層フィルムは、Ａ層、Ｂ層及びＣ層がこの順に積層され、紫外線吸収剤を含むＢ層の平均密度が、Ａ層及びＣ層のいずれの平均密度よりも０．０１５ｇ／ｃｍ３以上低くなっているので、Ｂ層に含まれる紫外線吸収剤は、より平均密度が高いＡ層及びＣ層に移行し難くなっており、多層フィルム表面へのブリードアウトが抑制される。これにより、本発明の熱収縮包装用多層フィルムを用いて被包装物を包装した場合、紫外線の透過が抑制され、被包装物を紫外線から保護することができる。また、多層フィルム表面への紫外線吸収剤のブリードアウトが抑制されることにより、紫外線吸収剤が多層フィルム表面に存在することによるヒートシール性の低下が抑制され、ヒートシール性に優れている。
【図面の簡単な説明】
【００３６】
【図１】本発明の熱収縮包装用多層フィルムの層構成を示す断面図である。
【発明を実施するための形態】
【００３７】
（実施例）
以下、本発明の実施例について説明する。本発明は、下記の実施例に限定されない。
【００３８】
実施例１
押出機の先端が同一の円形のダイスに接続されている多層成膜装置を用意した。Ａ層及びＣ層を形成するポリエチレン系樹脂として、低密度ポリエチレン系樹脂（密度０．９２２ｇ／ｃｍ３、ＭＦＲ０．４ｇ／１０分、旭化成ケミカル社製  商品名「Ｍ２２０４」）を用意し、多層成膜装置の第１押出機及び第３押出機内で溶融混練して、Ａ層形成用樹脂組成物及びＣ層形成用樹脂組成物を調製した。
【００３９】
Ｂ層を形成するポリエチレン系樹脂として、エチレン−αオレフィン共重合体（密度０．８８５ｇ／ｃｍ３、ＭＦＲ１．０ｇ／１０分、ダウケミカル社製  商品名「ＶＰ８７７０Ｇ１」）１００質量部と、紫外線吸収剤として、トリアジン系紫外線吸収剤（ＢＡＳＦ社製  商品名「チヌビン１５７７ＥＤ」）２質量部とを用意して混合し、多層押出機の第２押出機内で溶融混練して、Ｂ層形成用樹脂組成物を調製した。
【００４０】
上述のようにして調製されたそれぞれの樹脂組成物を、多層成膜装置の第１押出機〜第３押出機から共押出することにより、Ａ層、Ｂ層及びＣ層がこの順に積層された、厚みが６０μｍの熱収縮包装用多層フィルムを作製した。
【００４１】
実施例２
Ｂ層に用いられる紫外線吸収剤を、ベンゾフェノン系紫外線吸収剤（商品名「キマソーブ８１」）２．０質量部に変更した以外は、実施例１と同様にして熱収縮包装用多層フィルムを作製した。
【００４２】
実施例３
Ａ層及びＣ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）５０質量部と、高密度ポリエチレン（密度０．９５２ｇ／ｃｍ３、ＭＦＲ０．８ｇ／１０分、旭化成ケミカル社製）５０質量部とを混合して、Ａ層形成用樹脂組成物及びＣ層形成用樹脂組成物を調製した。また、Ｂ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）１００重量部と、紫外線吸収剤として、トリアジン系紫外線吸収剤（ＢＡＳＦ社製  商品名「チヌビン１５７７ＥＤ」）２質量部とを混合して、Ｂ層形成用樹脂組成物を調製した。それ以外は、実施例１と同様にして熱収縮包装用多層フィルムを作製した。
【００４３】
実施例４
Ａ層及びＣ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）２０質量部と、高密度ポリエチレン（密度０．９５２ｇ／ｃｍ３、ＭＦＲ０．８ｇ／１０分、旭化成ケミカル社製）８０質量部とを混合して、Ａ層形成用樹脂組成物及びＣ層形成用樹脂組成物を調製した。また、Ｂ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）１００重量部と、紫外線吸収剤として、トリアジン系紫外線吸収剤（ＢＡＳＦ社製  商品名「チヌビン１５７７ＥＤ」）２質量部とを混合して、Ｂ層形成用樹脂組成物を調製した。それ以外は、実施例１と同様にして熱収縮包装用多層フィルムを作製した。
【００４４】
実施例５
Ｂ層に用いられる紫外線吸収剤を、トリアジン系紫外線吸収剤（ＢＡＳＦ社製  商品名「チヌビン１５７７ＥＤ」）８．０質量部に変更した以外は、実施例１と同様にして熱収縮包装用多層フィルムを作製した。
【００４５】
実施例６
Ｂ層に用いられる紫外線吸収剤を、トリアジン系紫外線吸収剤（ＢＡＳＦ社製  商品名「チヌビン１５７７ＥＤ」）０．１質量部に変更した以外は、実施例１と同様にして熱収縮包装用多層フィルムを作製した。
【００４６】
比較例１
Ｂ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）１００重量部と、紫外線吸収剤として、トリアジン系紫外線吸収剤（ＢＡＳＦ社製  商品名「チヌビン１５７７ＥＤ」）２質量部とを混合して、Ｂ層形成用樹脂組成物を調製した。それ以外は、実施例１と同様にして熱収縮包装用多層フィルムを作製した。
【００４７】
比較例２
Ａ層及びＣ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）７０質量部と、高密度ポリエチレン（密度０．９５２ｇ／ｃｍ３、ＭＦＲ０．８ｇ／１０分、旭化成ケミカル社製）３０質量部とを混合して、Ａ層形成用樹脂組成物及びＣ層形成用樹脂組成物を調製した。また、Ｂ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）１００重量部と、紫外線吸収剤として、トリアジン系紫外線吸収剤（ＢＡＳＦ社製  商品名「チヌビン１５７７ＥＤ」）２質量部とを混合して、Ｂ層形成用樹脂組成物を調製した。それ以外は、実施例１と同様にして熱収縮包装用多層フィルムを作製した。
【００４８】
比較例３
Ｂ層を形成するポリエチレン系樹脂として、低密度ポリエチレン（密度０．９２２ｇ／ｃｍ３、ＭＦＲ０．４ｇ／１０分、旭化成ケミカル社製  商品名「Ｍ２２０４」）１００重量部と、紫外線吸収剤として、ベンゾフェノン系紫外線吸収剤（商品名「キマソーブ８１」）２質量部とを混合して、Ｂ層形成用樹脂組成物を調製した。それ以外は、実施例１と同様にして熱収縮包装用多層フィルムを作製した。
【００４９】
作製した実施例１〜６、及び比較例１〜３の熱収縮包装用多層フィルムについて、以下の評価を行った。
【００５０】
＜透明性試験＞（目視評価）
得られた熱収縮包装用多層フィルムの表面を軽く擦り、目視により透明性を下記基準に従って評価した。
〇：ブリードアウトが見られない
△：やや白く見える
×：全面にわたって白く見える
【００５１】
＜透明性試験＞（ヘイズ差測定）
得られた熱収縮包装用多層フィルムの表面をアルコールで軽く拭き取り、ＪＩＳ  Ｋ７１０５に準拠した方法によりヘイズを測定した。測定後の熱収縮包装用多層フィルムを、６０℃、４０ＲＨ％のインキュベーターに入れて３日間保管した後に、再度ヘイズを測定した。保管前のヘイズに対する保管後のヘイズの増加の割合を、保管前のヘイズを１００％として算出し、下記基準に従って評価した。
○：５％未満
△：５％以上〜１０％未満
×：１０％以上
【００５２】
＜全光線透過率測定＞
熱収縮包装用多層フィルムを、６０℃、４０ＲＨ％のインキュベーターに入れて３日間保管した後に、ＪＩＳ  Ｋ７１０５に準拠した方法により全光線透過率を測定し、下記基準に従って評価した。
○：８５％以上
×：８５％未満
【００５３】
＜ヒートシール強度＞
ＪＩＳ  Ｋ１７０７に準拠した測定方法により、シール温度１５０℃、シール時間１秒間、シールバー巾０．５ｍｍの測定条件でヒートシール強度を測定し、下記基準に従って評価した。
○：９．０Ｎ以上
×：９．０Ｎ未満
【００５４】
＜紫外線透過率＞
分光光度計（日立製作所  製品名「Ｕ−３０００」）を用いて、作製された熱収縮包装用多層フィルムの波長３５０ｎｍにおける全光線透過率を測定し、下記基準に従って評価した。
○：４０％未満
×：４０％以上
【００５５】
＜包装適正評価＞
スリーブ包装機（ニッサンキコー社製  製品名「Ｓ−６５０ＬＴ」）を用いて、包装物をシュリンク包装し、仕上がり状況を下記基準に従って評価した。
○：フィルムが熱収縮し、綺麗に仕上がる
×：フィルムが熱収縮せず、弛んだ状態で仕上がる。
【００５６】
結果を表１に示す。
【００５７】
【表１】
2015066896.tif 000002
【符号の説明】
【００５８】
１…熱収縮包装用多層フィルム、２…Ａ層、３…Ｂ層、４…Ｃ層
【図１】
2015066896.tif 000003